МИКРОПОРИСТЫЕ ПОЛИУРЕТАНОВЫЕ ОБУВНЫЕ ПОДОШВЫ, ВСПЕНЕННЫЕ ВОДОЙ И ВСПОМОГАТЕЛЬНЫМИ СОЕДИНЕНИЯМИ

1. Способ получения микропористого полиуретанового эластомера с интегральной оболочкой, включающий в себя
а) образование реакционной смеси, содержащей, по меньшей мере, следующие компоненты 1-5):
1) высокомолекулярный полиол или его смесь, полиол или его смесь, имеющий среднюю функциональность от 1,8 до 3 гидроксильных групп на молекулу и средний гидроксильный эквивалентный вес от 400 до 6000;
2) удлинитель цепи;
3) полиизоцианат;
4) от примерно 0,1 до примерно 1 мас. ч. воды на 100 мас. ч. компонента 1); и
5) от примерно 0,5 до примерно 5 мас. ч. одного или более из следующих вспомогательных ингредиентов:
5-а) метилаль,
5-b) 1,2-транс-дихлороэтилен,
5-с) диоксолан,
5-d) третичный бутанол,
5-е) пропилпропионат и
5-f) один или более углеводородов, имеющих температуру кипения от 100 до 250°C и температуру вспышки выше 30°C; и
b) отверждение реакционной смеси в замкнутой форме с образованием микропористого полиуретанового эластомера с интегральной оболочкой.
2. Способ по п.1, в котором реакционная смесь дополнительно содержит, по меньшей мере, одно поверхностно-активное вещество.
3. Способ по п.2, в котором микропористый полиуретановый эластомер с интегральной оболочкой представляет собой обувную подошву.
4. Способ по п.3, в котором вспомогательным ингредиентом является метилаль.
3
5. Способ по п.4, в котором обувная подошва имеет плотность от 450 до 650 кг/м.
6. Способ по п.4, в котором вода является единственным вспенивающим агентом.
7. Способ по п.3, в котором вспомогательным ингредиентом является 1,2-транс-дихлороэтилен.
3
8. Способ по п.4, в котором обувная подошва имеет плотность от 450 до 650 кг/м.
9. Способ по п.4, в котором вода является единственным вспенивающим агентом.
10. Рецептурированная полиольная композиция, содержащая смесь, по меньшей мере, следующих компонентов 1-5):
1) высокомолекулярный полиол или его смесь, полиол или его смесь, имеющий среднюю функциональность от 1,8 до 3 гидроксильных групп на молекулу и средний гидроксильный эквивалентный вес от 400 до 6000;
2) удлинитель цепи;
3) полиизоцианат;
4) от примерно 0,1 до примерно 1 мас. ч. воды на 100 мас. ч. компонента 1); и
5) от примерно 0,5 до примерно 5 мас. ч. одного или более из следующих вспомогательных ингредиентов:
5-а) метилаль,
5-b) 1,2-транс-дихлороэтилен,
5-с) диоксолан,
5-d) третичный бутанол,
5-е) пропилпропионат и
5-f) один или более углеводородов, имеющих температуру кипения от 100 до 250°C и температуру вспышки выше 30°C.
11. Рецептурированная полиольная композиция по п.10, дополнительно содержащая, по меньшей мере, одно поверхностно-активное вещество.
12. Рецептурированная полиольная композиция по п.11, в которой вспомогательным ингредиентом является метилаль.
13. Рецептурированная полиольная композиция по п.11, в которой вспомогательным ингредиентом является 1,2-транс-дихлороэтилен.